"二量化脂肪酸及び/又はその誘導体の残基を含むポリマーを含有するポリマー組成物において、前記ポリマー組成物がエポキシ化可塑剤を含むことを特徴とする、ポリマーを含有するポリマー組成物。前記エポキシ化可塑剤がエポキシ化植物油である、請求項1に記載のポリマー組成物。エポキシ化植物油が、エポキシ化大豆油、エポキシ化亜麻仁油又はエポキシ化トール油である、請求項2に記載のポリマー組成物。エポキシ化植物油がエポキシ化大豆油である、請求項2に記載のポリマー組成物。オキシラン酸素の量が0.1~15重量である、請求項1~4のいずれか一項に記載のポリマー組成物。前記ポリマーが、ポリエステル、ナイロン又はポリカーボネートのハードセグメントを含む熱可塑性エラストマーである、請求項1~5のいずれか一項に記載のポリマー組成物。前記ポリマーが、ポリエステルのハードセグメントを含む熱可塑性エラストマーである、請求項1~5のいずれか一項に記載のポリマー組成物。前記ポリエステルのハードセグメントが、1,4-ブチレンジオールとテレフタル酸との反復単位を含む、請求項7に記載のポリマー組成物。前記ポリマーが二量化脂肪酸の残基及び二量化脂肪アミンの残基を含む、請求項1~5のいずれか一項に記載のポリマー組成物。エポキシ化植物油の量が、二量化脂肪酸及び/又はその誘導体の残基の総量の10~200重量である、請求項1~9のいずれか一項に記載のポリマー組成物。[実施例1の組成物の調製及び比較実験C]それぞれ15重量の二量化脂肪酸の残基を含むポリマー1及び2を、スクリュー直径が30mmであるWernerandPfleiderer商標共回転二軸スクリュー押出機に供給した。大豆油および及びエポキシ化土豆油を、二軸スクリュー押出機の溶融ゾーンと混合ゾーンの間において、注入点10Dで押出機の出口から注入した。出口の溶融温度は240°Cであり、生産量は20kg.hであった。[実施例I]ポリマー1とエポキシ化大豆油との組成物。組成物は、85重量のポリマー及び15重量のエポキシ化大豆油を含む。全組成物は、12.7重量の二量化脂肪酸の残基を含み、その結果、次のようになる:二量化脂肪酸の量エポキシ化大豆油の量=27.7重量。23°CでのTm、Tg及びE-モジュラス23°Cを求めた。結果を表1に示す。[比較実験A]二量化脂肪酸残基を15重量含むポリマー1からなる組成物。結果を表1に示す。[比較実験B]二量化脂肪酸残基を30重量含むポリマー2からなる組成物。結果を表1に示す。[比較実験C]実施例1と同様であるが、用いられた大豆油はエポキシ化されていない。結果を表1に示す。比較実験A及びBを比較すると、ポリマー中の二量化脂肪酸の残基の量が増えると、モジュラスが非常に小さくなり、溶融温度が低くなることが明らかである。大豆油を加えても比較実験A対Cを参照、ガラス転移温度に対する影響はほとんどない。これに対してエポキシ化大豆油を加えると比較実験A対実施例Iを参照、ガラス転移温度が著しく低くなり、Eモジュラスの低下が小さいことが分かる。[実施例II及びIIIの組成物の調製]それぞれ90重量のポリマー2及び3と10重量のエポキシ化亜麻仁油ELOとの混合物を、丸底フラスコ中で150°Cにおいて120分間加熱して、亜麻仁油が窒素下でポリマー中に拡散するようにさせた。[実施例II]ポリマー3とエポキシ化亜麻仁油との組成物。組成物は、90重量のポリマー及び10重量とエポキシ化大豆油とを含む。全組成物は、31.5重量の二量化脂肪酸及び二量化脂肪ジアミンの残基を含み、その結果、次のようになる:二量化脂肪酸及び二量化脂肪アミンの量エポキシ化亜麻仁油の量=41.5重量。Tm、Tg及びE-モジュラス23°Cを求めた。結果を表2に示す。[実施例III]ポリマー4とエポキシ化亜麻仁油との組成物。組成物は、90重量のポリマーと10重量のエポキシ化大豆油とを含む。全組成物は、45重量の二量化脂肪酸及び二量化脂肪ジアミンの残基を含み、その結果、次のようになる:二量化脂肪酸及び二量化脂肪アミンの量エポキシ化亜麻仁油の量=55重量。Tm、Tg及びE-モジュラス23°Cを求めた。結果を表2に示す。[比較実験D]42重量の二量化脂肪酸及び二量化脂肪アミンの残基を含むポリマー5からなる組成物。結果を表1に示す。[比較実験E]55重量の二量化脂肪酸及び二量化脂肪アミンの残基を含むポリマー6からなる組成物。結果を表1に示す。実施例IIと比較実験Dを比較すると、二量化脂肪酸及び二量化脂肪ジアミンの残基の一部をELOで交換することにより、Tgは低くなり、融点は上昇することが明らかである。同じことは、実施例IIIと比較実験Eを比較した場合にも言える。"